(57)【要約】【課題】ＰＥＴにポリオレフィン系樹脂を配合してなる高分子組成物であって、押出成形により、比較的厚みの厚い、高延性のシート状物を容易に成形することができ、２次加工性に優れた高分子組成物を提供する。【解決手段】（Ａ）ＰＥＴ１００質量部に対して、（Ｂ）ポリオレフィン系樹脂２５〜５５質量部と、（Ｃ）少なくとも１個のビニル芳香族化合物重合体からなるブロック及び少なくとも１個の共役ジエン化合物重合体からなるブロックを有するブロック共重合体２〜８０質量部と、（Ｄ）エポキシ基含有オレフィン共重合体とビニル系（共）重合体をグラフト共重合せしめたグラフト共重合体１〜５０質量部とを混合してなる高分子組成物。ポリオレフィン系樹脂の配合量を多くした本発明の高分子組成物によれば、高温時の伸張流動性が低下し、厚みの厚いシートであっても安定に押出成形することができる。得られたシートは延性的性質を発現し、耐衝撃性、耐久性等の物性に優れ、しかも、真空成形等の二次加工性に優れ、各種用途に有用である。【特許請求の範囲】
【請求項１】
（Ａ）ポリエチレンテレフタレート１００質量部に対して、
（Ｂ）ポリオレフィン系樹脂２５〜５５質量部と、
（Ｃ）少なくとも１個のビニル芳香族化合物重合体からなるブロック及び少なくとも１個の共役ジエン化合物重合体からなるブロックを有するブロック共重合体２〜８０質量部と、
（Ｄ）エポキシ基含有オレフィン共重合体とビニル系（共）重合体をグラフト共重合せしめたグラフト共重合体１〜５０質量部と
を混合してなることを特徴とする高分子組成物。
【請求項２】
請求項１において、（Ｃ）ブロック共重合体の配合量が５〜３０質量部であることを特徴とする高分子組成物。
【請求項３】
請求項１又は２において、（Ｄ）グラフト共重合体の配合量が２〜２０質量％であることを特徴とする高分子組成物。
【請求項４】
請求項１ないし３のいずれか１項において、（Ｂ）ポリオレフィン系樹脂がポリエチレン系樹脂であることを特徴とする高分子組成物。
【請求項５】
請求項１ないし４のいずれか１項において、（Ｃ）ブロック共重合体の共役ジエン化合物重合体の不飽和結合の少なくとも一部が水素添加されていることを特徴とする高分子組成物。
【請求項６】
請求項１ないし５のいずれか１項において、（Ｃ）ブロック共重合体がＳＥＢＳ、ＳＥＰＳ、及びＳＥＰよりなる群から選ばれる１種又は２種以上であることを特徴とする高分子組成物。
【発明の詳細な説明】
【技術分野】
【０００１】
本発明はポリエチレンテレフタレート（ＰＥＴ）にポリオレフィン系樹脂を配合してなる高分子組成物に係り、特に、押し出し成形により、比較的厚みの厚い、高延性のシート状物を容易に成形することができる、２次加工性に優れた高分子組成物に関する。
【背景技術】
【０００２】
従来、ＰＥＴにポリオレフィン系樹脂を配合して特定の混合条件で混合することにより、延性のある高分子組成物を得ることができることが知られており、この高分子組成物は、その延性により、射出成形や押出成形等の成形性に優れるとされている。
【発明の開示】
【発明が解決しようとする課題】
【０００３】
高分子組成物の押出成形シートを２次加工して、各種の製品を得る場合、比較的厚みの厚いシートが必要になる。しかしながら、本発明者らによる研究により、従来提供されているＰＥＴ／ポリオレフィン系樹脂配合高分子組成物を押出成形したところ、厚みが３ｍｍ以上、例えば５ｍｍといった、比較的厚みの厚いシートを安定に押し出すことができないことが判明した。これは、従来のＰＥＴ／ポリオレフィン系樹脂配合高分子組成物では、押出成形時に、高分子組成物が溶融して過度に伸長、流動することにより、シート形状を保持し得ないことによる。
【０００４】
従って、本発明は、比較的厚みの厚いシートの押出成形性にも優れたＰＥＴ／ポリオレフィン系樹脂配合高分子組成物を提供することを目的とする。
【課題を解決するための手段】
【０００５】
本発明（請求項１）の高分子組成物は、（Ａ）ポリエチレンテレフタレート１００質量部に対して、（Ｂ）ポリオレフィン系樹脂２５〜５５質量部と、（Ｃ）少なくとも１個のビニル芳香族化合物重合体からなるブロック及び少なくとも１個の共役ジエン化合物重合体からなるブロックを有するブロック共重合体２〜８０質量部と、（Ｄ）エポキシ基含有オレフィン共重合体とビニル系（共）重合体をグラフト共重合せしめたグラフト共重合体１〜５０質量部とを混合してなることを特徴とする。
【０００６】
請求項２の高分子組成物は、請求項１において、（Ｃ）ブロック共重合体の配合量が５〜３０質量部であることを特徴とする。
【０００７】
請求項３の高分子組成物は、請求項１又は２において、（Ｄ）グラフト共重合体の配合量が２〜２０質量％であることを特徴とする。
【０００８】
請求項４の高分子組成物は、請求項１ないし３のいずれか１項において、（Ｂ）ポリオレフィン系樹脂がポリエチレン系樹脂であることを特徴とする。
【０００９】
請求項５の高分子組成物は、請求項１ないし４のいずれか１項において、（Ｃ）ブロック共重合体の共役ジエン化合物重合体の不飽和結合の少なくとも一部が水素添加されていることを特徴とする。
【００１０】
請求項６の高分子組成物は、請求項１ないし５のいずれか１項において、（Ｃ）ブロック共重合体がＳＥＢＳ、ＳＥＰＳ、及びＳＥＰよりなる群から選ばれる１種又は２種以上であることを特徴とする。
【発明の効果】
【００１１】
ＰＥＴ１００質量部に対してポリオレフィン系樹脂２５〜５５質量部と、ポリオレフィン系樹脂の配合量を多くした本発明の高分子組成物であれば、高温時の伸張流動性が低下することによって、押出成形時の形状保持性が良好となり、この結果、厚みの厚いシートであっても安定に押出成形することができる。得られたシートは、低弾性等で延性的性質を発現し、耐衝撃性（衝撃干渉性）、耐久性等の物性に優れ、しかも、真空成形等の二次加工性に優れ、各種用途に有用である。
【発明を実施するための最良の形態】
【００１２】
以下に本発明の高分子組成物の実施の形態を詳細に説明する。
【００１３】
本発明で用いる（Ａ）成分：ＰＥＴとしては、各種のものを用いることができる。
【００１４】
なお、（Ａ）成分のＰＥＴは、廃棄ＰＥＴ製品の粉砕品、例えば、廃棄物として回収されたＰＥＴ製品のボトル、シートや、これらの成形品の成形時に排出される成形屑や繊維屑、或いは不良品、市場からの返品などを適当な大きさに粉砕したものであっても良い。
【００１５】
また、ＰＥＴは１種を単独で用いても良く、分子量や分岐度、化学的修飾が異なるものを２種以上組み合わせて用いても良い。
【００１６】
（Ｂ）成分のポリオレフィン系樹脂としては特に制限はなく、エチレン、プロピレン、ブテン−１，３−メチルブテン−１，４−メチルペンテン−１、オクテン−１などのα−オレフィンの単独重合体やこれらの共重合体、不飽和有機カルボン酸又はその誘導体で変性されたポリオレフィン、又はこれらと他の共重合可能な不飽和単量体との共重合体などを使用することができる。具体例としては、低密度ポリエチレン（ＬＤＰＥ）、中密度又は高密度ポリエチレン（ＨＤＰＥ）、線状低密度ポリエチレン（ＬＬＤＰＥ）、エチレン−酢酸ビニル共重合体、エチレン−アクリル酸エチル共重合体などのポリエチレン系樹脂；ポリプロピレン単独重合体、マレイン酸などの不飽和有機カルボン酸又はその誘導体で変性されたポリプロピレン、プロピレン−エチレンブロック共重合体やランダム共重合体、プロピレン−エチレン−ブテン−１共重合体などのポリプロピレン系樹脂；ポリブテン−１、ポリペンテン−１、ポリ４−メチルペンテン−１などが挙げられる。ポリオレフィン系樹脂は１種を単独で用いても良く、２種以上を組み合わせて用いても良い。
【００１７】
本発明においては、これらの中で、特にＨＤＰＥやＬＬＤＰＥ等のポリエチレン系樹脂が好適に使用できる。ポリエチレン系樹脂には特に制限はなく、広範囲の分子量のものを使用できるが、押出溶融粘度の観点から、ＪＩＳ−Ｋ７２１０で規定される１９０℃及び２．１６ｋｇｆ荷重におけるメルトフローレート（ＭＦＲ）が好ましくは０．０１〜１０ｇ／１０分、更に好ましくは０．０１〜５ｇ／１０分のものがよい。
【００１８】
ポリオレフィン系樹脂としては、上記ポリエチレン系樹脂の成形製品や成形屑等の粉砕品又はそれらを溶融混練して得られるリペレットも好適に使用することができる。また、ポリオレフィン系樹脂は、エチレン−α−オレフィン系共重合体ゴム、エチレン−α−オレフィン−非共役ジエン系化合物共重合体ゴム（例えばＥＰＤＭなど）、エチレン−芳香族モノビニル化合物−共役ジエン系化合物共重合体ゴム、これらの水素添加物などのゴム類を含有していてもよい。
【００１９】
（Ｂ）成分のポリオレフィン系樹脂は、高分子組成物への溶融粘度の付与、及び（Ｃ）成分であるビニル芳香族化合物重合体と共役ジエン化合物重合体のブロック共重合体を（Ａ）成分であるＰＥＴ樹脂中に粒状分散させる仲介物質として必要な成分であるが、その配合量は、（Ａ）成分のＰＥＴ１００質量部に対し、２５〜５５質量部、好ましくは２５〜４５質量部、特に好ましくは３０〜３５質量部とする。（Ｂ）成分の配合量が２５質量部未満では高温時の伸張流動性が高く、厚みの厚いシートの押出成形性が損なわれる。（Ｂ）成分の配合量が５５質量部よりも多いと、得られる高分子組成物の曲げ強度や弾性率等の機械強度が低下するので好ましくない。
【００２０】
（Ｃ）成分のブロック共重合体は、少なくとも１個のビニル芳香族化合物の重合体からなるブロックと少なくとも１個の共役ジエンの重合体からなるブロックを有するもので、好ましくは、共役ジエン化合物重合体ブロックの少なくとも一部が水素添加されているブロック共重合体である。
【００２１】
（Ｃ）成分のブロック共重合体の構成単位であるビニル芳香族化合物としては、芳香族部が単環でも多環でもよく、例えばスチレン、α−メチルスチレン、１−ビニルナフタレン、２−ビニルナフタレン、３−メチルスチレン、４−プロピルスチレン、４−シクロヘキシルスチレン、４−ドデシルスチレン、２−エチル−４−ベンジルスチレン、４−（フェニルブチル）スチレン等の１種又は２種以上を挙げることができ、中でもスチレン及び／又はα−メチルスチレンが好ましい。
【００２２】
一方、共役ジエン化合物としては、例えば１，３−ブタジエン、２−メチル−１，３−ブタジエン（通称、イソプレン）、２，３−ジメチル−１，３−ブタジエン、１，３−ペンタジエン、１，３−ヘキサジエン等の１種又は２種以上を挙げることができ、これらの中でも１，３−ブタジエン、イソプレン及びこれ等の組み合わせが好ましい。前記ブロックにおけるミクロ構造は任意に選ぶことができ、例えばポリブタジエンブロックにおいては、１，２−ビニル結合含有量が好ましくは２０〜５０重量％、更に好ましくは２５〜４０重量％である。
【００２３】
（Ｃ）成分のブロック共重合体におけるビニル芳香族化合物重合体ブロックと共役ジエン化合物重合体ブロックとの結合形態は特に限定されず、直鎖状、分岐状、放射状、又はそれらの２つ以上が組み合わさった結合形態のいずれであっても良いが、これらの中でも直鎖状の結合形態が好ましい。ブロック共重合体の例としては、ビニル芳香族化合物重合体ブロックをＸで、共役ジエン化合物重合体ブロックをＹで表したときに、Ｘ（ＹＸ）ｍ、（ＸＹ）ｎ又はＹ（ＸＹ）ｐ（ここでｍ，ｎ及びｐは１以上の整数である）で示される結合形態を有するブロック共重合体を挙げることができる。その中でも、２個以上のビニル芳香族化合物重合体ブロックＸと１個以上の共役ジエン化合物重合体ブロックＹが直鎖状に結合したブロック共重合体、特にＸ−Ｙ−Ｘ型のトリブロック共重合体を用いるのが好ましい。
【００２４】
上記したブロックＹにおいては、共役ジエン化合物に基づく残留不飽和結合の水素添加による飽和は特に必要ではないが、加熱溶融時の熱安定性や成形加工品の耐熱性、耐候性低下防止の観点から、その少なくとも一部が水素添加されたものが好ましい。特に、不飽和結合の５０％以上、好ましくは８０％以上が水素添加され、共役ジエン化合物を主体とする重合ブロックを形態的にオレフィン性化合物重合体ブロックに変換させたものを好適に使用することができる。（Ｃ）成分としては、具体的には、例えば部分水添スチレン−ブタジエンブロック共重合体、部分水添スチレン−イソプレンブロック共重合体、水添スチレン−イソプレンブロック共重合体（ＳＥＰ：スチレン−エチレン−プロピレンブロック共重合体）、水添スチレン−ブタジエン−スチレンブロック共重合体（ＳＥＢＳ：スチレン−エチレン−ブチレン−スチレンブロック共重合体）、水添スチレン−イソプレン−スチレンブロック共重合体（ＳＥＰＳ：スチレン−エチレン−プロピレン−スチレンブロック共重合体）等が挙げられ、これらの中でもＳＥＢＳやＳＥＰＳ等の直鎖状のＸ−Ｙ−Ｘ型結合形態のブロック共重合体が最も好ましい。また、ビニル芳香族化合物又は共役ジエン化合物に基づく残留不飽和結合が水酸基、カルボキシル基、エポキシ基、アミノ基等の官能基を有する化合物又はそれらの誘導体で変性されたブロック共重合体であっても良い。
【００２５】
（Ｃ）成分のブロック共重合体においては、全構造単位に対して、ビニル芳香族化合物に由来する構造単位の含有量が１０〜６０重量％（共役ジエンに由来する構造単位の含有量が９０〜４０重量％）であることが好ましく、１５〜４０重量％（同８５〜６０重量％）であることが更に好ましい。この好ましい範囲を逸脱すると、本発明の高分子組成物のモルフォロジーが不安定化し耐衝撃性が低下するおそれがある。
【００２６】
（Ｃ）成分のブロック共重合体の数平均分子量は、小さすぎるとブロック共重合体自体の破断時の強度、伸度等の機械的性質が低下し、高分子組成物の強度を低下させるおそれがあり、また大きすぎると加工性が悪くなり、十分な性能を有する高分子組成物が得られないおそれがあるので、数平均分子量は３０，０００〜５００，０００の範囲にあるのが好ましく、更に好ましくは５０，０００〜３００，０００の範囲である。
【００２７】
これらブロック共重合体の製造方法としては上記した構造を有するものであれば、どのような製造方法で得られるものであっても良い。（Ｃ）成分としては、上記のブロック共重合体の１種のみを用いても良く、２種以上を用いても良い。
【００２８】
（Ｃ）成分は高分子組成物に耐衝撃性を付与するための部分であって、その配合量は（Ａ）成分のＰＥＴ１００質量部に対して２〜８０質量部、好ましくは５〜３０質量部とする。（Ｃ）成分の配合量が少な過ぎると、得られる高分子組成物の耐衝撃強度が十分でなく、逆に多過ぎると、得られる高分子組成物が柔軟化し、機械的強度、耐熱性が低下するので好ましくない。
【００２９】
（Ｄ）成分として用いられるエポキシ基含有オレフィン共重合体とビニル系（共）重合体とのグラフト共重合体を構成するエポキシ基含有オレフィン共重合体は、特に限定されず、公知のものを使用することができる。例えば、高圧ラジカル重合によるオレフィンと不飽和グリシジル基含有単量体との二元共重合体及び更に他の不飽和単量体が加わった三元又は多元の共重合体が挙げられる。この共重合体において、オレフィンとしては特にエチレンが好ましく、エチレン６０〜９９．５重量％、グリシジル基含有単量体０．５〜４０重量％、他の不飽和単量体０〜３９．５重量％という構成であることが好ましい。不飽和グリシジル基含有単量体としては、アクリル酸グリシジル、メタクリル酸グリシジル、イタコン酸モノグリシジルエステル、ブテントリカルボン酸モノグリシジルエステル、ブテントリカルボン酸ジグリシジルエステル、ブテントリカルボン酸トリグリシジルエステル、α−クロロアリル、マレイン酸、クロトン酸、フマル酸等のグリシジルエステル類又はビニルグリシジルエーテル、アリルグリシジルエーテル、グリシジルオキシエチルビニルエーテル、スチレン−ｐ−グリシジルエーテル等のグリシジルエーテル類、ｐ−グリシジルスチレン等が挙げられるが、特に好ましいものとしては、メタクリル酸グリシジル、アクリルグリシジルエーテルを挙げることができる。他の不飽和単量体としては、オレフィン類、ビニルエステル類、α，β−エチレン性不飽和カルボン酸及びその誘導体から選ばれた少なくとも１種の単量体が挙げられ、具体的にはプロピレン、ブテン−１、ヘキセン−１、オクテン−１等のオレフィン類、スチレン、酢酸ビニル、プロピオン酸ビニル、ビニルベンゾエート等のビニルエステル類、アクリル酸、メタクリル酸、アクリル酸又はメタクリル酸のメチル−、エチル−、プロピル−、ブチル−、２−エチルヘキシル−、シクロヘキシル−、ドデシル−、オクタデシル−等のエステル類、マレイン酸、マレイン酸無水物、イタコン酸、フマル酸、マレイン酸モノ及びジ−エステル、塩化ビニル、ビニルメチルエーテル、ビニルエチルエーテル等のビニルエーテル類及びアクリル酸アミド系化合物が挙げられ、これらの中でアクリル酸エステルが特に好ましい。
【００３０】
上記エポキシ基含有オレフィン共重合体の具体例としては、エチレン−メタクリル酸グリシジル共重合体、エチレン−酢酸ビニル−メタクリル酸グリシジル共重合体、エチレン−アクリル酸エチル−メタクリル酸グリシジル共重合体、エチレン−一酸化炭素−メタクリル酸グリシジル共重合体、エチレン−アクリル酸グリシジル共重合体、エチレン−酢酸ビニル−アクリル酸グリシジル共重合体などが挙げられる。これらの中でもエチレン−メタクリル酸グリシジル共重合体が好ましい。これらは１種を単独で用いても良く、２種以上を併用しても良い。
【００３１】
その他の好ましいエポキシ基含有オレフィン共重合体としては、従来のオレフィン単独重合体又は共重合体に不飽和グリシジル基含有単量体を付加反応させた変性体を挙げることができる。この場合のオレフィン単独重合体又は共重合体としては、低密度ポリエチレン、線状低密度ポリエチレン、高密度ポリエチレン、ポリプロピレン、ポリブテン−１、ポリ−４−メチルペンテン−１等の単独重合体、エチレン−プロピレン共重合体、エチレン−ブテン−１共重合体、エチレン−ヘキセン−１共重合体、エチレン−４−メチルペンテン−１共重合体、エチレン−オクテン−１共重合体等のエチレンを主成分とする他のα−オレフィンとの共重合体、プロピレン−エチレンブロック共重合体等のプロピレンを主成分とする他のα−オレフィンとの共重合体、エチレン−酢酸ビニル共重合体、エチレン−アクリル酸共重合体、エチレン−メタクリル酸共重合体、エチレンとアクリル酸もしくはメタクリル酸のメチル−、エチル−、プロピル−、イソプロピル−、ブチル−等のエステルとの共重合体、エチレン−マレイン酸共重合体、更にはエチレン−プロピレン共重合ゴム、エチレン−プロピレン−ジエン−共重合ゴム等のゴム状共重合体も挙げることができる。
【００３２】
一方、（Ｄ）成分のグラフト共重合体を構成するビニル系（共）重合体（即ち、ビニル系重合体又はビニル系共重合体）としては、具体的には、スチレン、核置換スチレン、例えばメチルスチレン、ジメチルスチレン、エチルスチレン、イソプロピルスチレン、クロルスチレン、α−置換スチレン、例えばα−メチルスチレン、α−エチルスチレン等のビニル芳香族単量体、アクリル酸若しくはメタクリル酸の炭素数１〜７のアルキルエステル、例えば（メタ）アクリル酸（即ち、アクリル酸又はメタクリル酸）のメチル−、エチル−、プロピル−、イソプロピル−、ブチル−等の（メタ）アクリル酸エステル単量体、アクリロニトリル若しくはメタクリロニトリル等の（メタ）アクリロニトリル単量体、酢酸ビニル、プロピオン酸ビニル等のビニルエステル単量体、アクリルアミド、メタクリルアミド等の（メタ）アクリルアミド単量体、（メタ）アクリル酸、マレイン酸、フマル酸、イタコン酸、シトラコン酸、クロトン酸等の不飽和カルボン酸及びそのアミド、イミド、エステル、無水物等の誘導体のビニル単量体の１種又はそれ以上を（共）重合して得られた（共）重合体が挙げられる。これらの中でも、ビニル芳香族単量体、（メタ）アクリル酸エステル単量体、（メタ）アクリロニトリル単量体及びビニルエステル単量体が好ましく使用され、ビニル芳香族単量体が最も好ましく用いられ、その数平均分子量は１０〜１５０００、好ましくは５０〜１００００である。数平均分子量が１０未満であると、本発明の高分子組成物の耐熱性が低下し、また数平均分子量が１５０００を超えると、成形性が低下する傾向にあり、好ましくない。
【００３３】
（Ｄ）成分のグラフト共重合体を製造する際のグラフト化法は、一般によく知られている連鎖移動法、電離性放射線照射法等のいずれの方法を用いることもできる。
【００３４】
（Ｄ）成分のグラフト共重合体は、エポキシ基含有オレフィン共重合体が１０〜９０重量％、好ましくは２０〜８０重量％で、ビニル系（共）重合体が９０〜１０重量％、好ましくは８０〜２０重量％で構成されることが好ましい。エポキシ基含有オレフィン共重合体が１０重量％未満であると、本発明の高分子組成物の溶融粘度の増粘効果が不十分であり、また、エポキシ基含有オレフィン共重合体が９０重量％を超えると、（Ｃ）成分のブロック共重合体との親和性が低下し、ゲル化物が生じやすくなる。
【００３５】
（Ｄ）成分のグラフト共重合体は、（Ａ）成分であるＰＥＴ樹脂の増粘作用と、（Ａ）成分中への（Ｂ）成分分散の安定化及び（Ｂ）成分中への（Ｃ）成分の分散安定化のために配合されるものであり、その配合量は、（Ａ）成分のＰＥＴ１００質量部に対して、１〜５０質量部、好ましくは２〜２０質量部である。（Ｄ）成分の配合量が少な過ぎると、溶融粘度が不十分であり、逆に多過ぎると機械物性や耐熱性が低下するため好ましくない。
【００３６】
本発明の高分子組成物は、好ましくは次のような方法で製造される。
【００３７】
即ち、上記（Ａ）〜（Ｄ）成分の所定量を後述の混練装置を用いて（Ｂ）成分のポリオレフィン系樹脂の融点以上であって、（Ａ）成分のＰＥＴの融点未満の温度で混練する。ここで融点とは、それぞれの成分の示差走査熱量計（ＤＳＣ）による昇温測定時に発現する結晶融解吸熱ピークの終点温度のことをいう。混練温度が（Ｂ）成分の融点未満では（Ｄ）成分の反応効率が低下し、（Ａ）成分中への（Ｂ）及び（Ｃ）成分の分散性が悪くなるので好ましくない。混練温度が（Ａ）成分の融点以上では、ＰＥＴの加水分解劣化反応が急速に進行し、本発明における高分子組成物の溶融粘度の低下を招くおそれがあるため好ましくない。
【００３８】
本発明で用いられる混練装置としては、上記（Ａ）〜（Ｄ）成分を剪断混練りできるものであれば特に制限は無く、押出機、バンバリーミキサー、ローラー、ニーダー等を挙げることができる。例えば押出機では、単軸押出機、二軸押出機などのスクリュー押出機、エラスティック押出機、ハイドロダイナミック押出機、ラム式連続押出機、ロール式押出機、ギア式押出機などを挙げることができるが、これらの中でスクリュー押出機、特に二軸押出機が好ましく、より好ましくは脱気効率のよいベント（脱気口）を１つ以上備える二軸押出機である。
【００３９】
なお、（Ａ）〜（Ｄ）成分の混合順には特に限定はない。
【００４０】
二軸スクリュー押出機を用いて混練する場合、混練物が実質的にＰＥＴの融点を超えない未溶融状態から半溶融状態で吐出される場合があり、この場合、押出はダイヘッドを開放した状態で行なってもよいし、またダイヘッドを閉めた状態でも、ダイヘッドをＰＥＴの融点近傍に設定することで、混練物を一時的に溶融させてストランドとして引くことが可能であり、これを公知の方法でペレタイズすることができる。ダイヘッドを開放状態で行った場合は、その吐出物を粉砕機に通すことで容易に押出成形可能な粒子状に変えることができる。例えば、押出機先端の吐出口直下に粉砕機を設置することによって、連続的に破片粒子化処理まで行うことができる。
【００４１】
かかる方法によって得られた本発明の高分子組成物は、（Ａ）成分が連続相をなし、その（Ａ）成分の連続相中に（Ｂ）成分が分散相として粒状分散され、さらに（Ｂ）成分の分散相中に（Ｃ）成分が分散したモルフォロジーを有する。（Ｃ）成分を含有する（Ｂ）成分の分散相の平均粒径は、好ましくは５μｍ以下であり、より好ましくは３μｍ以下である。この分散粒径が５μｍを超えると、高分子組成物の耐衝撃性が低下するため、好ましくない。
【００４２】
なお、本発明の高分子組成物には、その物性を損なわない限りにおいて、その目的に応じて樹脂の混合時に、慣用の他の添加剤、例えば顔料、染料、補強材（ガラス繊維、炭素繊維、タルク、マイカ、粘土鉱物、チタン酸カリウム繊維など）、充填剤（カーボンブラック、シリカ、アルミナ、酸化チタン、金属粉、木粉、籾殻など）、耐熱安定剤、酸化劣化防止剤、紫外線吸収剤、滑剤、離型剤、結晶核剤、可塑剤、難燃剤、帯電防止剤、発泡剤等を配合することができ、その配合量も本発明の目的を損わない限り、従来から一般的に使用される量とすることができる。
【００４３】
本発明の高分子組成物は、特に厚みが１〜５ｍｍ、特に３〜５ｍｍ、或いはそれ以上というような、比較的厚いシートの押出成形に好適であるが、本発明の高分子組成物は、押出成形に限らず、目的に応じて射出成形やブロー成形においても好適に使用することができる。
【００４４】
本発明の高分子組成物を押出成形して得られるシートは、特にこれを真空成形等により二次加工品に加工する用途に有用である。
【実施例】
【００４５】
以下に実施例及び比較例を挙げて本発明をより具体的に説明する。
なお、以下の実施例及び比較例で用いた原材料の詳細は次の通りである。  
〈（Ａ）成分〉
ＰＥＴ：ＰＥＴボトルリサイクル破砕品
〈（Ｂ）成分〉
ＨＤＰＥ：出光石油化学（株）製「６４０ＵＦ」（ＭＦＲ＝０．０５ｇ／１０分）
ＬＬＤＰＥ：出光石油化学（株）製「０３１４」（ＭＦＲ＝１．２ｇ／１０分）
〈（Ｃ）成分〉
ＳＥＢＳ：（株）クラレ製「Ｓｅｐｔｏｎ８００６」（スチレン含有量３３重量％、
トルエン溶液粘度４２ｍＰａ・Ｓ（３０℃、５重量％））
ＳＥＰＳ：（株）クラレ製「Ｓｅｐｔｏｎ２００６」（スチレン含有量３５重量％、
トルエン溶液粘度２７ｍＰａ・Ｓ（３０℃、５重量％）；１２２０ｍＰａ
・Ｓ（３０℃、１０重量％））
ＳＥＰ：（株）クラレ製「Ｓｅｐｔｏｎ１００１」（スチレン含有量３５重量％、ト
ルエン溶液粘度７０ｍＰａ・Ｓ（３０℃、１０重量％））
〈（Ｄ）成分〉
ＥＧＭＡ−ｇ−ＰＳ：日本油脂（株）製「モディパーＡ４１００」（エチレン−グリ
シジルメタクリレート共重合体（グリシジルメタクリレート含
有量１５重量％）とポリスチレンのグラフト共重合体、ＥＧＭ
Ａ／ＰＳ＝７０／３０（重量％））
【００４６】
実施例１〜８、比較例１〜５
表１に示す配合で高分子組成物を調製した。即ち、表１に示す配合で各原材料を二軸押出機の原材料供給口から投下し、混練押出ししてペレットを作成した。
【００４７】
得られたペレットを用いて下記の評価を行い、結果を表１に示した。
〈曲げ弾性率〉
射出成形機（（株）日本製鋼所製「Ｊ５５ＥＬII」）を用いて、シリンダ設定温度２６０℃及び金型温度４０℃で、１００ｍｍ×１０ｍｍ×４ｍｍの短冊型試験片を成形し、ＪＩＳ−Ｋ７１７１に準拠して曲げ試験を行って測定した。
〈押出成形性〉
（株）池貝製の単軸押出成形機ＦＳ−６５（口径６５ｍｍ、Ｌ／Ｄ＝２５、フルフライト）を用い、シリンダ及び金型（ダイ）の設定温度２５０℃、スクリュー回転数８０ｒｐｍ、引取り率１．５倍にて、幅５０ｃｍ、肉厚５ｍｍのシートを押出成形し、押出成形性を下記の判断基準で評価した。  
○：特に問題はなく、成形性は良好である。  
△：ドローダウンは多少あるが、成形性には特に問題なし。  
×：ドローダウンが大きく、通常の成形ができない。
〈耐落球衝撃強度〉
上記の押出成形で得られたシートを用いて、ＪＩＳ−Ａ５７２１に準拠して落球衝撃試験（スパン４５０ｍｍで支持し、１ｋｇｆのおもりを１．２ｍの高さから落とす）を行い、下記の判断基準で評価した。  
○：割れや亀裂が発生せず、充分に耐える。  
×：割れや亀裂が発生。
〈耐疲労強度〉
上記の押出成形で得られたシートをスパン４００ｍｍで支持し、その中央部に６０ｋｇｆの荷重を繰り返し３０万回かける試験を行い、下記の判断基準で評価した。
○：割れや亀裂が発生せず、充分に耐える。  
×：割れや亀裂が発生。
【００４８】
【表１】
2006137910.tif 000002
【００４９】
表１より、ＰＥＴ１００質量部に対してポリオレフィン系樹脂を２５〜５５質量部配合した本発明の高分子組成物は、曲げ弾性率、耐衝撃強度、耐疲労強度に優れ、しかも厚み５ｍｍという比較的厚みの厚いシートの押出成形性にも優れることが分かる。
【００５０】
これに対して、ＰＥＴ１００質量部に対するポリオレフィン系樹脂の配合量が２０質量部以下の比較例１〜５では、５ｍｍシートの押出成形が困難である。